СПОСОБ ИЗГОТОВЛЕНИЯ ОТДЕЛОЧНОЙ ПАНЕЛИ
METHOD OF MAKING A FINISHING PANEL

Изобретение относится к изготовлению изделий, таких как облицовочные панели, плитки, плинтуса и т.п., из композиционного материала, в частности, волокнистого, например, из первичной целлюлозы и вторичного волокна, полученного из макулатурного сырья и картона.
Из уровня техники известен способ изготовления изделий из бумажной массы, например, из бумажной и картонной макулатуры. Способ включает мокрую термообработку волокнистого материала с последующим совмещением со связующим материалом, состоящим из смеси борной кислоты, мочевино-формальдегидной смолы, декстрина и клейстера (RU 2478546).
Наиболее близким к заявленному способу является способ изготовления отделочной панели, использующий замораживание измельченной целлюлозной массы и последующую просушку готового изделия (RU 2526808, опубл. 27.08.2014).
К недостаткам аналогов можно отнести недостаточную технологичность и большую длительность изготовления изделий.
Задачей изобретения является разработка дешевого способа изготовления изделий из экологически чистого состава ингредиентов при повышенной прочности материала и стабильных физико-механических свойств, в частности 100% защита зданий и помещений от влаги, тепловых и холодных воздействий.
Техническим результатом заявленного способа является повышение прочностных и влагозащитных свойств готового изделия.
Поставленная задача решается тем, что в способе изготовления отделочной панели сначала приготавливают целлюлозную массу следующим образом в весовом соотношении: в смеситель наливают воды от 60 до 80%, затем добавляют от 2 до 10% гидрофибизатора и перемешивают с водой 3 минуты, затем добавляют от 5 до 15% клея ПВА и перемешивают содержимое 5 минут, затем добавляют от 5 до 25% перемолотой целлюлозы и перемешивают все до однородной густой массы; приготовленную массу укладывают плотно в формосиловую или пентэластовую форму, заглаживают поверхность массы шпателем, затем форму с указанной массой помещают в морозильную камеру шоковой заморозки с температурой -30 градусов цельсия до полного отвердения, после чего вынимают форму с массой, осторожно отделяют затвердевшую массу от формы и помещают ее в сушильную камеру.
Пример конкретного выполнения заявленного способа При приготовлении исходной массы используют первичную целлюлозу, картон различных марок, картонную макулатуру. Все это измельчают, затем в измельченную массу, помещенную в промышленный смеситель, добавляют от 60 до 80% воды (в весовом отношении от предполагаемой конечной массы), добавляют от 2 до 10% гидрофибизатора и перемешивают все это 3 минуты.
Затем добавляют от 5 до 15% клея ПВА (можно клей КМЦ или модифицированный крахмал) и перемешивают содержимое 5 минут. Далее добавляют от 5 до 25% перемолотой целлюлозы (первичной беленой или небеленой, или вторичной целлюлозы) и перемешивают все до однородной густой массы.
Приготовленную массу укладывают плотно в формосиловую или пентэластовую форму, заглаживают поверхность массы шпателем по краю формы. Форму с указанной массой помещают в морозильную камеру шоковой заморозки с температурой минус 30 градусов по цельсию до полного отвердения, после чего вынимают форму с массой, переворачивают массой вниз и осторожно от края к краю отделяют затвердевшую массу от формы, снимая формасиловую форму, и помещают ее в сушильную камеру.
В протяженные изделия перед заморозкой, для предотвращения излома по длине изделия, по центру в длину укладывают Т-образный маячковый металлический профиль, например, толщиной 6-10 мм, который служит ребром жесткости и не дает узкому изделию переломиться.
Более простые формы изделий, без боковых и 3D выступов, возможно вынимать из формасиловой формы без заморозки.
Для получения готового изделия заготовку красят или покрывают нужным составом, например, имитируют кору деревьев разной фактуры и цвета.
Для получения необходимых результатов по влагопоглощению и водопоглощению, пожаробезопасности, звукоизоляционных и теплоизоляционных свойств были использованы панели (имитация кирпичной кладки).
В телепередаче на первом канале «Фазенда» под названием «Спальня во дворянском гнезде» (сухое помещение), ' «Подводная веранда» (помещение с повышенной влажностью), в баре «Vozduh» отделка стен с последующей окраской водной краской г. Уфа.
Состав массы был изготовлен из разной целлюлозы, в частности вторичная целлюлоза из газет и журналов, вторичная целлюлоза - из чистой офисной и чистой газетной бумаги (без краски), первичная древесная беленая целлюлоза. В связи с разной чистотой целлюлозы (присутствия красок, масел, парафинов, пластиков, чернил ручек и прочих или отсутствие таковых) было выявлено, что целлюлоза по-разному связывается клеями на водных основах и по- разному, в последствии после высыхания, обратно впитывает или поглощает влагу и воду.
Состав массы изготавливался с разным содержанием количества целлюлозы от 5 до 25%; клея ПВА от 5 до 15%; клея КМЦ, воды от 60 до 80%; гидрофибизатора от 2 до 10%.
При использовании панелей с разным содержанием состава, в разной температурной среде и разной влажности были выявлены разные свойства панелей по влагопоглощению, водопоглощению, шумоизоляции, теплоизоляции, морозостойкости и пожаробезопасности.
Водопоглощение и влагопоглощение сокращаются значительно, если готовое высушенное изделие покрывать дополнительно защитными составами типа водоотталкивающие лаки, краски, гидрофибизаторы, пропитки и т.п. Пожаробезопасные свойства улучшаются (негорючесть), если готовое высушенное изделие покрывать поверхностно пропитками от горения и т.п.